(57)【特許請求の範囲】
【請求項１】
モノフィラメントであって、前記モノフィラメントの少なくとも表面に炭素数８〜２０のアルキル基を側鎖に有するポリマを含む組成物を含有し、前記炭素数８〜２０のアルキル基を側鎖に有するポリマがポリエチレンイミンと炭素数８〜２０のアルキルイソシアネートとの付加物、またはポリビニルアルコールと炭素数８〜２０のアルキルイソシアネートとの付加物であって、下記（１）〜（１０）の布粘着テープ水中剥離法により測定した布粘着テープ剥離応力が６００ｃＮ／２．５ｃｍ以下であることを特徴とする防汚性繊維。
記
（１）厚さ１５０〜２５０μ、横巾３０ｍｍ、縦長さ１２０ｍｍのポリエチレンテレフタレート製２軸延伸フィルムを２枚用意し、各々のフィルムの３０ｍｍ巾の一端同士を重ならないように合わせて、この合わせ面に、片面に粘着剤の塗布された２５ｍｍ×２５ｍｍサイズの布粘着テープを、前記２枚のフィルムの両端に渡るように貼付することにより、接合部で縦方向に繋ぎ合わされた見かけの縦長さ約２４０ｍｍ、横巾３０ｍｍのフィルムを作成する。
（２）前記の２枚が繋ぎ合わされたフィルムの前記粘着テープの貼付されていない面のどちらか半分（一枚のフィルム）に、横巾２５ｍｍ、縦長さ１２０ｍｍの両面粘着テープ（日東電工（株）製品、Ｎｏ．５２３または同等品）を、前記フィルムと前記両面粘着テープの横巾方向のセンターを合わせて長手方向に揃えて貼付する。
（３）長さ約２０ｃｍに切断した繊維試料を、前記両面粘着テープを貼付したフィルムの粘着テープ上に、前記フィルムの長手方向と平行に隙間無く貼付し、前記両面粘着テープの長手方向の両端からはみ出している前記繊維の余端を鋏で切除する。
（４）底の平坦な平バット内に硝子板（厚さ約８ｍｍ、縦約２００ｍｍ、横８０ｍｍ）を敷き、この硝子板表面が約１５ｍｍ沈む位置になるまで前記平バットに水を注ぐ。
（５）前記平バットの水中に、前記（３）で作成した繊維試料貼付フィルムを浸漬し、３０分間放置する。
（６）水中の前記繊維試料貼付フィルムを、繊維貼付面を上向き、かつ繊維面が左側になるようにしてから、横巾２５ｍｍ、縦長さ１５０ｍｍに切断した片面に粘着剤が塗布された布粘着テープ（ニチバン（株）製、段ボール包装用強粘着テープ＜ＬＳ＞Ｎｏ．１０１Ｎまたは同等品）を水中に入れ、この布粘着テープの長手方向左端を前記繊維試料貼付フィルムの繊維面左端と合わせて、前記繊維上に前記布粘着テープを仮貼付する。次いで、前記繊維面右端に約３０ｍｍ残っている前記布粘着テープを、前記フィルム面にしっかりと貼付する。
（７）前記繊維貼付フィルムを裏返して、前記（１）で２枚のフィルムを繋ぎ合わせるために貼付した前記布粘着テープを取り除く。
（８）前記繊維貼付フィルムの繊維貼付面を上向きにし、この繊維貼付フィルムを繊維貼付部分が硝子板上に完全に乗るようにセットして、前記繊維の表面に仮貼付されている前記布粘着テープ上に、重量１．４３Ｋｇ、巾５ｃｍ、直径８．６ｃｍのゴムローラーを、前記布粘着テープを重ねたフィルムの長手方向に片道走行させることにより、水中で前記布粘着テープを前記繊維試料に貼付して剥離応力測定用試料を作成する。
（９）前記剥離応力測定用試料を水中から取り出し、前記２枚のフィルムの接合部を支点にして、前記布粘着テープの貼付面が内側になるように山折りし、次いで山折りの支点部から繊維上に貼付されている前記布粘着テープを長さ約１ｃｍ剥がし、露出した繊維貼付フィルム端部を、テンシロンの上チャックにセットし、一方の繊維の貼付されていない前記フィルムの下端（山折りの裾部）の端を、前記テンシロンの下チャックにセットして、引張速度１００ｍｍ／分、チャートスピード１００ｍｍ／分の条件で剥離応力を測定し、剥離応力の高い山と剥離応力の低い谷とが交互に連なった剥離応力チャートを得る。
（１０）得られた剥離応力チャートの最初の剥離応力の高い山から２ｃｍ後の剥離応力の高い山を始点として、一個一個の交互の山と谷各４０点の剥離応力を読み取り、その平均値をもって剥離応力とし、この測定の繰返し１０回の平均値を布粘着テープ剥離応力とする。
【請求項２】
前記炭素数８〜２０のアルキルイソシアネートが、オクタデシルイソシアネートまたはペンタデシルイソシアネートであることを特徴とする請求項１に記載の防汚性繊維。
【請求項３】
前記炭素数８〜２０のアルキル基を側鎖に有するポリマが硬化剤との反応硬化物であることを特徴とする請求項１または２に記載の防汚性繊維。
【請求項４】
前記炭素数８〜２０のアルキル基を側鎖に有するポリマが反応している硬化剤が、ポリエポキシド化合物であることを特徴とする請求項３に記載の防汚性繊維。
【請求項５】
モノフィラメントであって、前記モノフィラメントの少なくとも表面に、ポリアミド反応硬化物を含む組成物を含有し、前記ポリアミド反応硬化物がカプロラクタムと、２−アミノエチルピペラジンアジペートおよび/またはポリエチレングリコールジアンモニウムアジペートとの重縮合物の反応硬化物であって、下記（１）〜（１０）の布粘着テープ水中剥離法により測定した布粘着テープ剥離応力が６００ｃＮ／２．５ｃｍ以下であることを特徴とする防汚性繊維。
記
（１）厚さ１５０〜２５０μ、横巾３０ｍｍ、縦長さ１２０ｍｍのポリエチレンテレフタレート製２軸延伸フィルムを２枚用意し、各々のフィルムの３０ｍｍ巾の一端同士を重ならないように合わせて、この合わせ面に、片面に粘着剤の塗布された２５ｍｍ×２５ｍｍサイズの布粘着テープを、前記２枚のフィルムの両端に渡るように貼付することにより、接合部で縦方向に繋ぎ合わされた見かけの縦長さ約２４０ｍｍ、横巾３０ｍｍのフィルムを作成する。
（２）前記の２枚が繋ぎ合わされたフィルムの前記粘着テープの貼付されていない面のどちらか半分（一枚のフィルム）に、横巾２５ｍｍ、縦長さ１２０ｍｍの両面粘着テープ（日東電工（株）製品、Ｎｏ．５２３または同等品）を、前記フィルムと前記両面粘着テープの横巾方向のセンターを合わせて長手方向に揃えて貼付する。
（３）長さ約２０ｃｍに切断した繊維試料を、前記両面粘着テープを貼付したフィルムの粘着テープ上に、前記フィルムの長手方向と平行に隙間無く貼付し、前記両面粘着テープの長手方向の両端からはみ出している前記繊維の余端を鋏で切除する。
（４）底の平坦な平バット内に硝子板（厚さ約８ｍｍ、縦約２００ｍｍ、横８０ｍｍ）を敷き、この硝子板表面が約１５ｍｍ沈む位置になるまで前記平バットに水を注ぐ。
（５）前記平バットの水中に、前記（３）で作成した繊維試料貼付フィルムを浸漬し、３０分間放置する。
（６）水中の前記繊維試料貼付フィルムを、繊維貼付面を上向き、かつ繊維面が左側になるようにしてから、横巾２５ｍｍ、縦長さ１５０ｍｍに切断した片面に粘着剤が塗布された布粘着テープ（ニチバン（株）製、段ボール包装用強粘着テープ＜ＬＳ＞Ｎｏ．１０１Ｎまたは同等品）を水中に入れ、この布粘着テープの長手方向左端を前記繊維試料貼付フィルムの繊維面左端と合わせて、前記繊維上に前記布粘着テープを仮貼付する。次いで、前記繊維面右端に約３０ｍｍ残っている前記布粘着テープを、前記フィルム面にしっかりと貼付する。
（７）前記繊維貼付フィルムを裏返して、前記（１）で２枚のフィルムを繋ぎ合わせるために貼付した前記布粘着テープを取り除く。
（８）前記繊維貼付フィルムの繊維貼付面を上向きにし、この繊維貼付フィルムを繊維貼付部分が硝子板上に完全に乗るようにセットして、前記繊維の表面に仮貼付されている前記布粘着テープ上に、重量１．４３Ｋｇ、巾５ｃｍ、直径８．６ｃｍのゴムローラーを、前記布粘着テープを重ねたフィルムの長手方向に片道走行させることにより、水中で前記布粘着テープを前記繊維試料に貼付して剥離応力測定用試料を作成する。
（９）前記剥離応力測定用試料を水中から取り出し、前記２枚のフィルムの接合部を支点にして、前記布粘着テープの貼付面が内側になるように山折りし、次いで山折りの支点部から繊維上に貼付されている前記布粘着テープを長さ約１ｃｍ剥がし、露出した繊維貼付フィルム端部を、テンシロンの上チャックにセットし、一方の繊維の貼付されていない前記フィルムの下端（山折りの裾部）の端を、前記テンシロンの下チャックにセットして、引張速度１００ｍｍ／分、チャートスピード１００ｍｍ／分の条件で剥離応力を測定し、剥離応力の高い山と剥離応力の低い谷とが交互に連なった剥離応力チャートを得る。
（１０）得られた剥離応力チャートの最初の剥離応力の高い山から２ｃｍ後の剥離応力の高い山を始点として、一個一個の交互の山と谷各４０点の剥離応力を読み取り、その平均値をもって剥離応力とし、この測定の繰返し１０回の平均値を布粘着テープ剥離応力とする。
【請求項６】
前記組成物に含まれるポリアミド反応硬化物が、ポリアミドと、ポリエポキシド化合物およびメラミン樹脂から選ばれた１種以上の硬化剤との反応硬化物であることを特徴とする請求項５に記載の防汚性繊維。
【請求項７】
前記防汚性繊維が、飽和ポリエステル、ポリフェニレンスルフィドおよびポリアミドから選ばれた一種を５０重量％以上含有する熱可塑性樹脂性繊維であることを特徴とする請求項１〜６のいずれか１項に記載の防汚性繊維。
【請求項８】
前記防汚性繊維を構成する飽和ポリエステルがポリエチレンテレフタレートであることを特徴とする請求項７に記載の防汚性繊維。
【請求項９】
前記防汚性繊維が、抄紙機用織物の構成素材用繊維であることを特徴とする請求項１〜８のいずれか１項に記載の防汚性繊維。
【請求項１０】
前記防汚性繊維が抄紙ワイヤーまたは抄紙ドライヤーカンバスの構成素材用モノフィラメントであることを特徴とする請求項９に記載の防汚性繊維。
【発明の詳細な説明】
【０００１】
【発明の属する技術分野】
本発明は、木材ピッチおよび回収ダンボール古紙原料に付着していたガムテープ粘着糊などの粘着性汚れ物（ガムピッチ汚れ）が付着し難く、かつ付着したガムピッチ汚れを洗浄しやすいなどの優れた防汚性を有し、特に抄紙ワイヤーや抄紙ドライヤーカンバスなどの抄紙機用織物の構成素材として好適な防汚性繊維に関するものである。
【０００２】
【従来の技術】
ポリエステル、ポリフェニレンスルフィドおよびポリアミドなどの熱可塑性樹脂からなるモノフィラメントに代表される繊維は、優れた抗張力および耐熱性などを有していることから、従来より抄紙業界における抄紙ワイヤー、抄紙ドライヤーカンバスおよび抄紙プレスフェルトなどの構成素材として広く使用されてきた。
【０００３】
しかしながら、抄紙工程においては、紙原料中に存在する各種填料、スライム、木材ピッチおよび回収ダンボール古紙原料に付着していたガムテープ粘着糊などの汚れ物が、熱可塑性樹脂製繊維からなる抄紙用織物類に付着することにより、濾水効率の低下、搾水効率の低下および乾燥効率の低下などの工程上の問題を生じるばかりか、これら汚れ物が紙へ転写することによる製品紙の品位低下などが重大な問題となっていた。
【０００４】
このような問題に対処するために、フッ素系の薬剤またはポリマを添加または付与した熱可塑性樹脂製繊維が提案され、一部使用されてきたが、この方法では、木材ピッチおよび回収ダンボール古紙原料に付着していたガムテープ粘着糊などの粘着性汚れ物（以下、ガムピッチ汚れという）の付着に対してはほとんど効果がないため、さらなる改善が望まれていた。
【０００５】
【発明が解決しようとする課題】
本発明は、上述した従来技術における問題点の解決を課題として検討した結果達成されたものであり、木材ピッチおよび回収ダンボール古紙原料に付着していたガムテープ粘着糊などのガムピッチ汚れが付着し難く、かつ付着したガムピッチ汚れを洗浄しやすいなどの優れた防汚性を有し、特に抄紙ワイヤーや抄紙ドライヤーカンバスなどの抄紙機用織物の構成素材として好適な防汚性繊維の提供を目的とするものである。
【０００６】
すなわち、本発明の防汚性繊維の第１の発明は、モノフィラメントであって、前記モノフィラメントの少なくとも表面に炭素数８〜２０のアルキル基を側鎖に有するポリマを含む組成物を含有し、前記炭素数８〜２０のアルキル基を側鎖に有するポリマがポリエチレンイミンと炭素数８〜２０のアルキルイソシアネートとの付加物、またはポリビニルアルコールと炭素数８〜２０のアルキルイソシアネートとの付加物を含む組成物を含有し、下記（１）〜（１０）の布粘着テープ水中剥離法により測定した布粘着テープ剥離応力が６００ｃＮ／２．５ｃｍ以下であることを特徴とする防汚性繊維であり、第２の発明は、モノフィラメントであって、前記モノフィラメントの少なくとも表面に、カプロラクタムと、2-アミノエチルピペラジンアジペートおよび/またはポリエチレングリコールジアンモニウムアジペートとの重縮合物の反応硬化物を含む組成物を含有し、下記（１）〜（１０）の布粘着テープ水中剥離法により測定した布粘着テープ剥離応力が６００ｃＮ／２．５ｃｍ以下であることを特徴とする防汚繊維である。
【０００７】
記
（１）厚さ１５０〜２５０μ、横巾３０ｍｍ、縦長さ１２０ｍｍのポリエチレンテレフタレート製２軸延伸フィルムを２枚用意し、各々のフィルムの３０ｍｍ巾の一端同士を重ならないように合わせて、この合わせ面に、片面に粘着剤の塗布された２５ｍｍ×２５ｍｍサイズの布粘着テープを、前記２枚のフィルムの両端に渡るように貼付することにより、接合部で縦方向に繋ぎ合わされた見かけの縦長さ約２４０ｍｍ、横巾３０ｍｍのフィルムを作成する。
（２）前記の２枚が繋ぎ合わされたフィルムの前記粘着テープの貼付されていない面のどちらか半分（一枚のフィルム）に、横巾２５ｍｍ、縦長さ１２０ｍｍの両面粘着テープ（日東電工（株）製品、Ｎｏ．５２３または同等品）を、前記フィルムと前記両面粘着テープの横巾方向のセンターを合わせて長手方向に揃えて貼付する。
（３）長さ約２０ｃｍに切断した繊維試料を、前記両面粘着テープを貼付したフィルムの粘着テープ上に、前記フィルムの長手方向と平行に隙間無く貼付し、前記両面粘着テープの長手方向の両端からはみ出している前記繊維の余端を鋏で切除する。
（４）底の平坦な平バット内に硝子板（厚さ約８ｍｍ、縦約２００ｍｍ、横８０ｍｍ）を敷き、この硝子板表面が約１５ｍｍ沈む位置になるまで前記平バットに水を注ぐ。
（５）前記平バットの水中に、前記（３）で作成した繊維試料貼付フィルムを浸漬し、３０分間放置する。
（６）水中の前記繊維試料貼付フィルムを、繊維貼付面を上向き、かつ繊維面が左側になるようにしてから、横巾２５ｍｍ、縦長さ１５０ｍｍに切断した片面に粘着剤が塗布された布粘着テープ（ニチバン（株）製、段ボール包装用強粘着テープ＜ＬＳ＞Ｎｏ．１０１Ｎまたは同等品）を水中に入れ、この布粘着テープの長手方向左端を前記繊維試料貼付フィルムの繊維面左端と合わせて、前記繊維上に前記布粘着テープを仮貼付する。次いで、前記繊維面右端に約３０ｍｍ残っている前記布粘着テープを、前記フィルム面にしっかりと貼付する。
（７）前記繊維貼付フィルムを裏返して、前記（１）で２枚のフィルムを繋ぎ合わせるために貼付した前記布粘着テープを取り除く。
（８）前記繊維貼付フィルムの繊維貼付面を上向きにし、この繊維貼付フィルムを繊維貼付部分が硝子板上に完全に乗るようにセットして、前記繊維の表面に仮貼付されている前記布粘着テープ上に、重量１．４３Ｋｇ、巾５ｃｍ、直径８．６ｃｍのゴムローラーを、前記布粘着テープを重ねたフィルムの長手方向に片道走行させることにより、水中で前記布粘着テープを前記繊維試料に貼付して剥離応力測定用試料を作成する。
（９）前記剥離応力測定用試料を水中から取り出し、前記２枚のフィルムの接合部を支点にして、前記布粘着テープの貼付面が内側になるように山折りし、次いで山折りの支点部から繊維上に貼付されている前記布粘着テープを長さ約１ｃｍ剥がし、露出した繊維貼付フィルム端部を、テンシロンの上チャックにセットし、一方の繊維の貼付されていない前記フィルムの下端（山折りの裾部）の端を、前記テンシロンの下チャックにセットして、引張速度１００ｍｍ／分、チャートスピード１００ｍｍ／分の条件で剥離応力を測定し、剥離応力の高い山と剥離応力の低い谷とが交互に連なった剥離応力チャートを得る。
（１０）得られた剥離応力チャートの最初の剥離応力の高い山から２ｃｍ後の剥離応力の高い山を始点として、一個一個の交互の山と谷各４０点の剥離応力を読み取り、その平均値をもって剥離応力とし、この測定の繰返し１０回の平均値を布粘着テープ剥離応力とする。
【０００８】
なお、本発明の第１の発明の防汚性繊維においては、炭素数８〜２０のアルキルイソシアネートが、オクタデシルイソシアネートまたはペンタデシルイソシアネートであること、前記炭素数８〜２０のアルキル基を側鎖に有するポリマが硬化剤との反応硬化物であること、前記炭素数８〜２０のアルキル基を側鎖に有するポリマが反応している硬化剤が、ポリエポキシド化合物であることが好ましく、本発明の第２の発明の防汚性繊維においては、ポリアミド反応硬化物が、ポリアミドと、ポリエポキシド化合物およびメラミン樹脂から選ばれた１種以上の硬化剤との反応硬化物であることが好ましく、本発明の第１及び第２の発明の防汚性繊維においては、前記防汚性繊維が、飽和ポリエステル、ポリフェニレンスルフィドおよびポリアミドから選ばれた一種を５０重量％以上含有する熱可塑性樹脂性繊維であること、前記防汚性繊維を構成する飽和ポリエステルがポリエチレンテレフタレートであること、前記防汚性繊維が、抄紙機用織物の構成素材用繊維であること、前記防汚性繊維が抄紙ワイヤーまたは抄紙ドライヤーカンバスの構成素材用モノフィラメントであることが、いずれも好ましい条件であり、これらの条件の少なくとも一つの条件を満たすことによって一層優れた効果の取得を期待することができる。
【０００９】
【発明の実施の形態】
以下に、本発明を詳細に説明する。
【００１０】
本発明における繊維は、天然繊維、再生繊維および合成繊維などのいかなるものであってもよいが、中でも熱可塑性樹脂製繊維が好ましい。
【００１１】
熱可塑性樹脂としては、熱可塑性を有する繊維形成性ポリマであればいかなるものでもよく、例えば、各種の芳香族、脂肪族または脂環族のジカルボン酸とグリコールとからなる各種飽和ポリエステル類、ポリ乳酸、ポリブチレンサクシネート、ポリエチレンサクシネートおよびポリブチレン（サクシネート／アジペート）共重合体などの各種生分解性ポリマ類、ポリフェニレンスルフィド類、ナイロン６、ナイロン６６を代表とする各種ポリアミド類、ポリエチレン、ポリプロピレン、ポリブテン、ポリメチルペンテンなどの各種ポリオレフィン類、各種ポリスチレン類、ポリメチルメタクリレートなどのポリアクリレート類、各種ポリエーテル類、熱可塑性ポリウレタンなどの各種熱可塑性エラストマー類、およびエチレン・テトラフルオロエチレン共重合体、ポリフッ化ビニリデンなどの各種フッ素樹脂類などを挙げることができる。これらのポリマから選ばれた一種または２種以上を、目的に応じて溶融混合または複合するなど適宜組み合わせて使用することができる。
【００１２】
これらの熱可塑性樹脂の中でも、飽和ポリエステル、ポリフェニレンスルフィド（以下、ＰＰＳという）およびポリアミドから選ばれた一種が好ましい。また、飽和ポリエステルの中ではポリエチレンテレフタレート（以下、ＰＥＴという）が好適である。
【００１３】
上記した各種熱可塑性樹脂は、目的に応じて公知の有機・無機の各種添加剤を含有することができ、例えば異種の熱可塑性樹脂類、各種合成・重合触媒残渣、各種抗酸化剤、耐光剤、難燃剤、ヨウ化銅、ヨウ化カリウムなどの老化防止剤、酸化チタン、酸化珪素、炭酸カルシウム、チッ化ケイ素、炭化ケイ素、硫酸バリウム、クレイ、タルク、カオリン、カーボンブラックなどの無機粒子・顔料類、フタロシアニン金属系、コバルト青などの各種有機顔料、ステアリン酸金属塩類、エチレンビスステアリルアミド、ステアリン酸、メタ珪酸カルシウム、含水珪酸マグネシウム、アミノシラン、メラミンシアヌレート、アイオノマー類、金属イオン封鎖剤、包接化合物、着色防止剤、帯電防止剤、ワックス類、シリコーンオイル、各種界面活性剤、各種強化繊維類、および熱可塑性樹脂が飽和ポリエステルの場合には耐加水分解性を改善するための各種カルボジイミド化合物、各種エポキシ化合物および各種オキサゾリン化合物などを含有することができる。
【００１４】
本発明の繊維の形態は、マルチフィラメント、短繊維、綿状、モノフィラメントおよびそれらを撚糸したものなどのいかなるものであってもよく、何等限定されるものではないが、繊維の用途が抄紙ワイヤーおよび抄紙ドライヤーカンバスおよび抄紙プレスフェルト基布などの抄紙機用織物等の工業用織物の構成素材用である場合には、モノフィラメントであることが特に好ましい。
【００１５】
本発明におけるモノフィラメントは、一本の単糸からなる連続糸であり、一本で使用される他に、この一本の単糸からなる連続糸を複数本組合せたもの、さらには複数本組合せた単糸を撚り合わせたものなどを含むものである。
【００１６】
また、本発明における繊維の断面形状は任意であり、例えば丸、楕円、３角、Ｔ、Ｙ、Ｈ、＋、５葉，６葉，７葉，８葉などの多葉形状、正方形、長方形、菱形、繭型および馬蹄型などを挙げることができ、また、これらの形状を一部変更したものであってもよい。さらには、これら各種断面形状の繊維を適宜組み合わせて用いることができる。
【００１７】
本発明における繊維がモノフィラメントで在る場合における断面の直径は、用途によって適宜選択することができるが、０．０１〜３ｍｍの範囲が最もよく使用される。
【００１８】
本発明における繊維の構造としては、単一構造の他に、芯鞘複合構造、海成分または島成分として配した海島複合構造およびバイメタル状に組み合わされた複合構造および中空構造などであってもよい。
【００１９】
本発明における繊維必要強度は、用途により異なるが、概ね１．０ｃＮ／ｄｔｅｘ以上であることが好ましい。
【００２０】
本発明の防汚性繊維は、下記（１）〜（１０）の布粘着テープ水中剥離法により測定した布粘着テープ剥離応力が６００ｃＮ／２．５ｃｍ以下、特に５００ｃＮ／２．５ｃｍ以下であることが、木材ピッチおよび回収ダンボール古紙原料に付着していたガムテープ粘着糊などのガムピッチ汚れが付着し難く、かつ付着したガムピッチ汚れを洗浄しやすいなどの優れた防汚性を有するための重要な要件である。
【００２１】
記
（１）厚さ１５０〜２５０μ、横巾３０ｍｍ、縦長さ１２０ｍｍのポリエチレンテレフタレート製２軸延伸フィルムを２枚用意し、各々のフィルムの３０ｍｍ巾の一端同士を重ならないように合わせて、この合わせ面に、片面に粘着剤の塗布された２５ｍｍ×２５ｍｍサイズの布粘着テープを、前記２枚のフィルムの両端に渡るように貼付することにより、接合部で縦方向に繋ぎ合わされた見かけの縦長さ約２４０ｍｍ、横巾３０ｍｍのフィルムを作成する。
（２）前記の２枚が繋ぎ合わされたフィルムの前記粘着テープの貼付されていない面のどちらか半分（一枚のフィルム）に、横巾２５ｍｍ、縦長さ１２０ｍｍの両面粘着テープ（日東電工（株）製品、Ｎｏ．５２３または同等品）を、前記フィルムと前記両面粘着テープの横巾方向のセンターを合わせて長手方向に揃えて貼付する。
（３）長さ約２０ｃｍに切断した繊維試料を、前記両面粘着テープを貼付したフィルムの粘着テープ上に、前記フィルムの長手方向と平行に隙間無く貼付し、前記両面粘着テープの長手方向の両端からはみ出している前記繊維の余端を鋏で切除する。
（４）底の平坦な平バット内に硝子板（厚さ約８ｍｍ、縦約２００ｍｍ、横８０ｍｍ）を敷き、この硝子板表面が約１５ｍｍ沈む位置になるまで前記平バットに水を注ぐ。
（５）前記平バットの水中に、前記（３）で作成した繊維試料貼付フィルムを浸漬し、３０分間放置する。
（６）水中の前記繊維試料貼付フィルムを、繊維貼付面を上向き、かつ繊維面が左側になるようにしてから、横巾２５ｍｍ、縦長さ１５０ｍｍに切断した片面に粘着剤が塗布された布粘着テープ（ニチバン（株）製、段ボール包装用強粘着テープ＜ＬＳ＞Ｎｏ．１０１Ｎまたは同等品）を水中に入れ、この布粘着テープの長手方向左端を前記繊維試料貼付フィルムの繊維面左端と合わせて、前記繊維上に前記布粘着テープを仮貼付する。次いで、前記繊維面右端に約３０ｍｍ残っている前記布粘着テープを、前記フィルム面にしっかりと貼付する。
（７）前記繊維貼付フィルムを裏返して、前記（１）で２枚のフィルムを繋ぎ合わせるために貼付した前記布粘着テープを取り除く。
（８）前記繊維貼付フィルムの繊維貼付面を上向きにし、この繊維貼付フィルムを繊維貼付部分が硝子板上に完全に乗るようにセットして、前記繊維の表面に仮貼付されている前記布粘着テープ上に、重量１．４３Ｋｇ、巾５ｃｍ、直径８．６ｃｍのゴムローラーを、前記布粘着テープを重ねたフィルムの長手方向に片道走行させることにより、水中で前記布粘着テープを前記繊維試料に貼付して剥離応力測定用試料を作成する。
（９）前記剥離応力測定用試料を水中から取り出し、前記２枚のフィルムの接合部を支点にして、前記布粘着テープの貼付面が内側になるように山折りし、次いで山折りの支点部から繊維上に貼付されている前記布粘着テープを長さ約１ｃｍ剥がし、露出した繊維貼付フィルム端部を、テンシロンの上チャックにセットし、一方の繊維の貼付されていない前記フィルムの下端（山折りの裾部）の端を、前記テンシロンの下チャックにセットして、引張速度１００ｍｍ／分、チャートスピード１００ｍｍ／分の条件で剥離応力を測定し、剥離応力の高い山と剥離応力の低い谷とが交互に連なった剥離応力チャートを得る。
（１０）得られた剥離応力チャートの最初の剥離応力の高い山から２ｃｍ後の剥離応力の高い山を始点として、一個一個の交互の山と谷各４０点の剥離応力を読み取り、その平均値をもって剥離応力とし、この測定の繰返し１０回の平均値を布粘着テープ剥離応力とする。
【００２２】
なお、上記した水中布粘着テープ剥離法で布粘着テープ剥離応力を測定することにより、モノフィラメント等の繊維をを織物に加工することなく、対象とするモノフィラメントを構成素材とする抄紙機用織物などのガムピッチ汚れに対する防汚性を定量的に評価することが可能である。
【００２３】
本発明の防汚性繊維は、上記の優れた防汚性を生かして、主として抄紙ワイヤーや抄紙ドライヤーカンバスなどの抄紙機用織物の構成素材として使用される。
【００２４】
すなわち、抄紙原料には、フレッシュパルプ以外に、回収段ボール古紙が多量に混合される場合が多く、この回収段ボール古紙には、いわゆるガムテープが貼付されているために、回収段ボール古紙を混合した原料パルプ水性液は、粘着性の強いガムテープ糊が混入したものとなる。そのために、例えば紙の漉き上げ工程で原料パルプ水性液に曝される抄紙ワイヤー表面には、操業中にガムピッチ汚れが付着蓄積し、漉き揚げた紙の均一性阻害および紙へのガムピッチ汚れの付着などのトラブルが発生する。したがって、抄紙機用織物を構成するモノフィラメントを代表とする繊維には、ガムピッチ汚れに対する優れた防汚性が必要とされていたのが実情であった。しかるに、上記した水中布粘着テープ剥離法で測定したガムテープ剥離応力が６００ｃＮ／２．５ｃｍ以下、特に好ましくは５００ｃＮ／２．５ｃｍ以下である繊維は、従来の繊維に比較して、ガムピッチ汚れに対する優れた防汚性を発現することができるのである。
【００２５】
本発明の上記した水中布粘着テープ剥離法で測定したガムテープ剥離応力が６００ｃＮ／２．５ｃｍ以下の繊維は、少なくとも繊維の表面に、ガムテープの粘着性を抑制する薬剤または樹脂を含有させることによって得ることができ、例えば次のような形態を好ましく挙げることができる。
【００２６】
本発明の防汚性繊維は、少なくとも繊維の表面に、炭素数８〜２０のアルキル基を側鎖に有するポリマを含む組成物を含有することが、ガムピッチ汚れに対する一層優れた防汚性を具備するものとなるため好適である。
【００２７】
本発明の防汚性繊維が、少なくとも繊維の表面に含有するところの炭素数８〜２０のアルキル基を側鎖に有するポリマを含む組成物における、炭素数８〜２０のアルキル基としては、例えばオクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基およびエイコシル基などを挙げることができ、これらの中でも炭素数が１５以上のアルキル基が一層優れた対ガムピッチ防汚性が得られるため好ましい。また、炭素数８〜２０のアルキル基を側鎖に有するところのポリマの主鎖を構成するポリマとしては、例えばポリエチレンイミン、ポリビニルアルコール、ポリアクリル酸、ポリアルキルアクリレート類、ポリオレフィン類、ポリエステル類などを挙げることができるが、中でもポリエチレンイミンおよびポリビニルアルコールが好ましい。
【００２８】
上記炭素数８〜２０のアルキル基を側鎖に有するポリマとしては、ポリエチレンイミンと炭素数８〜２０のアルキルイソシアネートとの付加物（以下、ＰＥＩ−ＡＬＫＩという）またはポリビニルアルコールと炭素数８〜２０のアルキルイソシアネートとの付加物（以下、ＰＶＡ−ＡＬＫＩという）が、更に防汚性が優れたものとなるため一層好適である。
【００２９】
また、上記ＰＥＩ−ＡＬＫＩまたはＰＥＩ−ＡＬＫＩにおける炭素数８〜２０のアルキルイソシアネートとしては、オクタデシルイソシアネートまたはペンタデシルイソシアネートが、更に防汚性が優れたものとなるため一層好適である。
【００３０】
本発明におけるＰＥＩ−ＡＬＫＩまたはＰＶＡ−ＡＬＫＩは、公知の方法によりポリエチレンイミンまたはポリビニルアアルコールに炭素数８〜２０のアルキルイソシアネートを付加反応させることにより得ることができる。
【００３１】
この場合におけるポリエチレンイミンのイミン基またはポリビニルアルコールの水酸基への炭素数８〜２０のアルキルイソシアネートの付加反応率としては、イミン基または水酸基の４０〜１００％がアルキルイソシアネートと反応したものが使用できる。
【００３２】
上記ＰＥＩ−ＡＬＫＩまたはＰＶＡ−ＡＬＫＩの付加反応率が高いほど、得られる繊維の防汚性が優れたものとなるが、反面、表面活性の低いポリオレフィン類、フッ素樹脂類およびポリエステル類からなる繊維表面に上記付加物を含有させた場合には、繊維と付加物との密着性が低下する傾向が認められるため、付加物の付加反応率としては５０％〜８０％のものが好ましい。
【００３３】
また、ポリエチレンイミンとオクタデシルイソシアネートとの付加物（以下、ＰＥＩ−ＯＤＩという）については、“エポミン”ＲＰ−２０（（株）日本触媒製品）、“エポミン”ＲＰ−１０Ｗ（水性液）（（株）日本触媒製品）として市販されており、これらを購入して使用することができる。
【００３４】
さらに、ポリビニルアルコールとペンタデシルイソシアネートとの付加物（以下、ＰＶＡ−ＰＤＩという）については、“アシオレジン”ＲＡ−９５（アシオ産業（株）製品）として市販されており、これらを購入して使用することができる。
【００３５】
本発明において、少なくとも繊維の表面に炭素数８〜２０のアルキル基を側鎖に有するポリマを含む組成物を含有させる方法としては、炭素数８〜２０のアルキル基を側鎖に有するポリマを含む組成物を繊維の表面を構成する熱可塑性樹脂へ添加して溶融紡糸する方法、および炭素数８〜２０のアルキル基を側鎖に有するポリマを含む組成物を溶融紡糸して得られた繊維の表面に付与する方法などが挙げられるが、繊維の表面に炭素数８〜２０のアルキル基を側鎖に有するポリマを含む組成物を付与する方法が、ガムピッチに対する防汚性が一層優れた繊維が得られることから好ましい。
【００３６】
本発明の防汚性繊維が、繊維表面に炭素数８〜２０のアルキル基を側鎖に有するポリマを含む組成物を付与することにより構成される場合において、前記組成物は、炭素数８〜２０のアルキル基を側鎖に有するポリマ単独からなるものでもよいが、炭素数８〜２０のアルキル基を側鎖に有するポリマと硬化剤類との反応硬化物、各種ポリマ類および各種界面活性剤類などから選ばれた少なくとも１種を含む組成物であることが、耐薬品性、繊維への付着均一性、密着性、耐久性およびガムピッチに対する防汚性のバランスが優れた繊維が得られるため好適である。
【００３７】
上記炭素数８〜２０のアルキル基を側鎖に有するポリマを含む組成物が硬化剤との反応硬化物である場合の硬化剤類としては、例えばポリグリセロールポリグリシジルエーテル、グリセロールポリグリシジルエーテル、ソルビトールポリグリシジルエーテル、ペンタエリスリトールポリグリシジルエーテルおよびポリエチレングリコールジグリシジルエーテルなどのポリエポキシド化合物類、ポリカルボジイミド化合物類、ポリオキサゾリン化合物類、ブロックドポリイソシアネート化合物類などを挙げることができるが、これに限定されるものではない。これらの架橋剤の中でもポリエポキシド化合物が好ましく、炭素数８〜２０のアルキル基を側鎖に有するポリマを含む組成物の原料混合物を水性液として付与する場合には、例えばポリグリセロールポリグリシジルエーテル、グリセロールポリグリシジルエーテル、ソルビトールポリグリシジルエーテルおよびポリエチレングリコールジグリシジルエーテルなどの水溶性を有するポリエポキシド化合物であることが好ましい。
【００３８】
上記炭素数８〜２０のアルキル基を側鎖に有するポリマを含むむ組成物がさらに含有することのできる各種ポリマ類としては、例えばポリビニルアルコール、ポリアクリル酸、ポエチレンイミン、ポリビニルピロリドンおよびポリメチルメタアクリレートなどを挙げることができるが、これに限定されるものではない。炭素数８〜２０のアルキル基を側鎖に有するポリマを含む組成物の原料混合物を水性液として付与する場合には、例えばポリビニルアルコール、ポリアクリル酸、ポエチレンイミンおよびポリビニルピロリドンなどの水溶性を有するポリマであることが好ましい。
【００３９】
上記炭素数８〜２０のアルキル基を側鎖に有するポリマを含む組成物の原料混合物を水性液として付与する場合には、公知のノニオン界面活性剤、アニオン界面活性剤およびカチオン界面活性剤を添加することにより水性液を調合することができる。
【００４０】
本発明の炭素数８〜２０のアルキル基を側鎖に有するポリマを含む組成物を少なくとも表面に含有する繊維の製造方法としては、製造工程における繊維や、できあがった繊維に上記炭素数８〜２０のアルキル基を側鎖に有するポリマを含む組成物の原料混合物をトルエン、キシレンなどの有機溶剤に溶解させて繊維に溶液を付与する方法および水性液を付与する方法のいずれでもよいが、工業的には水性液を付与する方法が、安全性・操業性の面から好ましく、繊維製造工程の任意の段階で、炭素数８〜２０のアルキル基を側鎖に有するポリマを含む組成物の原料混合物水性液をモノフィラメントに付与し、熱処理することによって行うことができる。
【００４１】
例えば、繊維が熱可塑性樹脂製である場合には、上記炭素数８〜２０のアルキル基を側鎖に有するポリマを含む組成物の原料混合物を未延伸段階、多段延伸持の延伸と延伸の間、延伸後およびヒートセット後など任意の段階で付与し熱処理を行うことができる。
【００４２】
上記炭素数８〜２０のアルキル基を側鎖に有するポリマを含む組成物の原料混合物を付与した後の熱処理硬化は、付与が未延伸段階〜ヒートセット前に行われる場合には、付与に続く延伸またはヒートセットにおける加熱によって行うことができ、付与がヒートセットの後に行われる場合には、８０℃〜２８０℃の温度で１秒〜１０分間定長下での熱処理で行うことができる。
【００４３】
また、繊維への油剤の付与は、炭素数８〜２０のアルキル基を側鎖に有するポリマを含む組成物の付与前、付与後もしくは付与前後の両方に通常の方法で行うことができる。
【００４４】
さらに、上記炭素数８〜２０のアルキル基を側鎖に有するポリマを含む組成物を含む組成物を付与することなく巻き取った繊維に、後工程で炭素数８〜２０のアルキル基を側鎖に有するポリマを含む組成物の原料混合物を付与し熱処理硬化することもできる。
【００４５】
なお、上記炭素数８〜２０のアルキル基を側鎖に有するポリマを含む組成物の原料混合物の付与を、水性液に換えて有機溶媒の溶液で行う場合には、付与および熱処理工程に公知の防爆装置を適用して行うことができる。
【００４６】
本発明の繊維における、上記炭素数８〜２０のアルキル基を側鎖に有するポリマを含む組成物の含有量または付与量は任意であるが、熱処理硬化後の含有量または付与量として０．００１〜１重量％の範囲が好ましく、０．００３〜０．５重量％の範囲が更に好ましい。含有量または付与量の測定は、組成物を付与した繊維と組成物を含有または付与しないこと以外は組成物を含有または付与した繊維と同一条件で製造した繊維との同一長さにおける重量の差から求めることができる。
【００４７】
本発明の上記した水中布粘着テープ剥離法で測定したガムテープ剥離応力が６００ｃＮ／２．５ｃｍ以下の繊維は、少なくとも繊維の表面に、ガムテープの粘着性を抑制する薬剤または樹脂を含有させることによって得ることができ、前記した、少なくとも繊維の表面に、炭素数８〜２０のアルキル基を側鎖に有するポリマを含む組成物を含有する繊維の形態とは別の好ましい形態として、繊維の少なくとも表面に、ポリアミド反応硬化物を含む組成物を含有する繊維を挙げることができる。
【００４８】
上記したポリアミド反応硬化物を含む組成物におけるポリアミド反応硬化物とは、各種ポリアミドが化学的に架橋反応して硬化した硬化物のことである。
【００４９】
ポリアミド反応硬化物におけるポリアミドの種類は、その分子の繰り返し単位中に１個以上のアミド基を有するポリマであればいずれでもよく、例えば、ナイロン６、ナイロン６６、ナイロン６１０、ナイロン１１、ナイロン１２、1ナイロン４６、ナイロンＭＸＤ６、ナイロン６１２、メトキシメチル化ポリアミド、ナイロン６／６６共重合体、ポリアルキレンポリアミドとジシアンジアミドとの重縮合物、およびε-カプロラクタムやω-ラウロラクタムなどのラクタム類と、2-アミノエチルピペラジンアジペートおよび/またはポリエチレングリコールジアンモニウムアジペートとの重縮合物などを挙げることができるが、これらに限定されるものではない。
【００５０】
これらのポリアミドの中では、水溶性を有するポリアミドを採用するのが本発明の繊維の製造が容易であることから好適である。
【００５１】
水溶性を有するポリアミドとしては、例えばポリアルキレンポリアミドとジシアンジアミドとの重縮合物、およびε-カプロラクタムやω-ラウロラクタムなどのラクタム類と、2-アミノエチルピペラジンアジペートおよび/またはポリエチレングリコールジアンモニウムアジペートとの重縮合物などを挙げることができるが、これに限定されるものではない。
【００５２】
また、これらのポリアミドの中でも、カプロラクタムと、2-アミノエチルピペラジンアジペートおよび/またはポリエチレングリコールジアンモニウムアジペートとの重縮合物を採用するのが更に好ましい。
【００５３】
上記カプロラクタムと、2-アミノエチルピペラジンアジペートおよび/またはポリエチレングリコールジアンモニウムアジペートとの重縮合物は、良好な水溶性を有するものである。
【００５４】
なお、水溶性ポリアミドを繊維に付与する公知例としては、特開昭５９−７８２３９号公報および特開２００１−１９７６３号公報が存在するが、これらはいずれも繊維の制電性、吸汗性または接着性の改善を目的とするものであり、本発明の繊維におけるガムピッチ汚れに対する防汚性の改良については何ら言及するものではなく、本発明とは発明の目的、構成および効果を全く異にするものである。
【００５５】
本発明の繊維においては、特に、上記したカプロラクタムと、2-アミノエチルピペラジンアジペートおよび/またはポリエチレングリコールジアンモニウムアジペートとの重縮合物に代表されるポリアミドの反応硬化物を含む組成物を、繊維の少なくとも表面に含有することによって、優れた対ガムピッチ防汚性を発現することができる。そして本発明の繊維は、繊維の少なくとも表面に、ポリアミドの反応硬化物を含む組成物を含有することによって、対ガムピッチ防汚性が優れるばかりでなく、水との親和性にも優れたものとなり、例えばパルプ水スラリーから湿紙を漉き揚げる織物である抄紙ワイヤーの構成糸などの水と接触する用途に好適なものである。
【００５６】
本発明において、少なくとも繊維の表面にポリアミドの反応硬化物を含む組成物を含有させる方法としては、添加・付与いずれでよいが、繊維の表面にポリアミドの反応硬化物こを含む組成物を付与する方法が、ガムピッチに対する防汚性が一層優れた繊維が得られることから好ましい。
【００５７】
本発明の防汚性繊維が、繊維表面にポリアミドの反応硬化物を含む組成物を付与することにより構成される場合において、前記組成物は、ポリアミドの反応硬化物単独からなるものでもよいが、各種ポリマ類および各種界面活性剤類などから選ばれた少なくとも１種を含む組成物であることが、耐薬品性、繊維への付着均一性、密着性およびガムピッチに対する防汚性のバランスが優れた繊維が得られるため好適である。
【００５８】
本発明の繊維が含有する組成物が含む、特に好ましいポリアミドの反応硬化物におけるポリアミドであるところの、カプロラクタムと、2-アミノエチルピペラジンアジペートおよび/またはポリエチレングリコールジアンモニウムアジペートとの重縮合物は、例えば、市販品としてＡＱ−ナイロン  Ａ−７０、Ａ−９０（カプロラクタムと2-アミノエチルピペラジンアジペートとの共重縮合物（東レ（株）製品））、ＡＱ−ナイロン  Ｐ−７０（カプロラクタムとポリエチレングリコールジアンモニウムアジペート共重縮合物（東レ（株）製品））、およびＡＱ−ナイロン  Ｔ−７０（カプロラクタムと2-アミノエチルピペラジンアジペートおよびポリエチレングリコールジアンモニウムアジペート共重縮合物（東レ（株）製品））が知られておりこれを使用することができる。
【００５９】
また、前記したＡＱナイロン類が水溶液としても市販されている他に、水溶液状のポリアミドの市販品としては、トレジン（登録商標）ＦＳ−３５０、ＦＳ−５００（帝国化学産業（株）製品）、Ｓｕｍｉｔｅｘ（登録商標）Ｒｅｓｉｎ  ＡＲ−１（住友化学（株）製品）などがある。
【００６０】
本発明の繊維が少なくとも表面に含有するポリアミドの反応硬化物はポリアミドと硬化剤との反応硬化物である。
【００６１】
硬化剤としては、ポリアミドとと反応する化合物で有れば限定はなく、例えば、ポリエポキシド化合物、メラミン樹脂、ユリア樹脂、フェノール樹脂、レゾルシン樹脂、ブロックドポリイソシアネート化合物、および有機酸類なとどを挙げることができる。
【００６２】
これらの中でも、ポリエポキシド化合物およびメラミン樹脂から選ばれた１種以上であることがより好ましい。
【００６３】
ポリエポキシド化合物は、分子中に２個以上のエポキシ基を有する化合物であればいずれでもよいが、カプロラクタムと上記2-アミノエチルピペラジンアジペートおよび/またはポリエチレングリコールジアンモニウムアジペートとの重縮合物を含む組成物を水性液として繊維に付与することが好ましいことから、このポリエポキシ化合物としても、水との親和性の良好なものが好ましく、例えばソルビトールポリグリシジルエーテル（市販品としては、例えばデナコール（登録商標）ＥＸ−６１４Ｂ（ナガセ化成工業（株）製品））、グリセロールポリグリシジルエーテル（市販品としては、例えばデナコール（登録商標）ＥＸ−３１３（ナガセ化成工業（株）製品））、ポリグリセロールポリグリシジルエーテル（市販品としては、例えばデナコール（登録商標）ＥＸ−５１２またはＥＸ−５２１（ナガセ化成工業（株）製品））、およびジグリセロールポリグリシジルエーテル（市販品としては、例えばデナコール（登録商標）ＥＸ−４２１（ナガセ化成工業（株）製品））などを挙げることができる。
【００６４】
また、メラミン樹脂は、メラミンとホルムアルデヒドとの重縮合物であり、一般にはメラミンとともに尿素を共重縮合したもので、更にはメタノールで一部をエーテル化せしめたものであってもよい。このメラミン樹脂としては、水溶液の形態のものが好ましく、市販品としては、例えばＳｕｍｉｔｅｘ（登録商標）Ｒｅｓｉｎ  Ｍ−３（住友化学工業（株）製品）、Ｓｕｍｉｔｅｘ（登録商標）Ｒｅｓｉｎ  Ｍ−５Ｓ（住友化学工業（株）製品）およびＳｕｍｉｔｅｘ（登録商標）Ｒｅｓｉｎ  ＭＣ（住友化学工業（株）製品）などが挙げられる。
【００６５】
本発明の繊維の少なくとも表面に上記組成物を含有する繊維の製造は、繊維素材が熱可塑性ポリマである場合には、ポリアミドと硬化剤とを含む組成物を繊維製造時にポリマに溶融混練して行う方法、またはポリアミドと硬化剤および必要に応じて公知の界面活性剤等とを含む組成物を水や各種有機溶剤の溶液・エマルジョンとして繊維に含浸、コーティング、スプレーする方法などにより行うことができる。
【００６６】
特に、ポリアミドが水溶性である場合には、ポリアミドと水溶性硬化剤および必要に応じて公知の界面活性剤等とを含む組成物を、水溶液として繊維に含浸、スプレー、コーティングなどの方法で付与し、エアーワイパー、バキュームワイパー、プレスなどによって付与量を調整した後、８０℃〜２５０℃の温度で１秒〜１０分間定長下で熱処理することで反応硬化する方法が好ましい。また、コーティング前に公知の各種界面活性剤類をあらかじめ付与した繊維に、ポリアミドと硬化剤等を含む組成物を付与する方法を採用すると、該組成物を繊維表面に効率よく均一に含有させることができるため好ましい。
【００６７】
繊維に含浸またはコーティングする場合における、上記組成物の水溶液濃度は任意に設計できるが、０．００１〜１重量％の濃度範囲が好ましく、０．００３〜０．５重量％の濃度範囲が更に好ましい。
【００６８】
本発明の繊維における、上記組成物の含有量または付与量は任意であるが、熱処理後の含有量または付与量として０．００１〜１重量％の範囲が好ましく、０．００３〜０．５重量％の範囲が更に好ましい。含有量または付与量の測定は、組成物を付与した繊維と組成物を含有または付与しないこと以外は組成物を付与した繊維と同一条件で製造した繊維との同一長さにおける重量の差から求めることができる。
【００６９】
本発明の防汚性繊維は、優れた防汚性を有しており種々の用途に使用することができるものであるが、卓越したガムピッチ汚れに対する防汚性を有するものであることから、パルプの漉き上げ工程で使用される織物である抄紙ワイヤー、漉き揚げたパルプを搾水する工程で使用される抄紙プレスフェルトの基布織物および搾水した湿紙やコーティング紙などを乾燥する工程で使用される織物である抄紙ドライヤーカンバスなどの各種抄紙機用織物の構成素材用として好適であり、特に本発明の防汚性繊維をモノフィラメントの形態で抄紙ワイヤーおよび抄紙ドライヤーカンバスの構成素材として好適に使用することができる。
【００７０】
かくして提供される本発明の防汚性繊維は、従来にない卓越したガムピッチ汚れに対する防汚性を有するものであり、産業上の利用価値が大なるものである。
【００７１】
【実施例】
以下、実施例を挙げて本発明を更に詳細に説明する。
［実施例１］
ＰＥＩ−ＯＤＩを含有する水性処理液を調合した。
【００７２】
＜ＰＥＩ−ＯＤＩを含有する水性処理液の調合＞
ＰＥＩ−ＯＤＩを約１２％含有する水性液である“エポミン”ＲＰ−１０Ｗ（（株）日本触媒製品）２００重量部、ソルビトールポリグリシジルエーテルである“デナコール”ＥＸ−６１４Ｂ（ナガセ化成工業（株）製品）８重量部および蒸留水３７９２重量部を、撹拌装置付きの混合槽に入れ、撹拌混合することにより、ＰＥＩ−ＯＤＩを０．６重量％含有する水性処理液を得た。
【００７３】
そして、上記の水性処理液を、モノフィラメント製造装置のヒートセットゾーンの直後に設けたディップ槽に仕込んだ。
【００７４】
公知の方法で溶融紡糸・延伸・熱セットし、熱セットゾーンから出た直径０．１８ｍｍの抄紙ワイヤー用および抄紙ドライヤーカンバス用ＰＥＴモノフィラメントを、上記のＰＥＩ−ＯＤＩ含有水性処理液が入ったディップ槽に導入することにより、モノフィラメントに上記水性処理液を付与した。次いで、ディップ槽から出たモノフィラメントに付着した過剰な水性処理液をエアーワイパーで除去した後、該モノフィラメントを加熱炉内に導入し１５０℃で６秒間熱処理し巻き取ることにより、ＰＥＩ−ＯＤＩを含む組成物をモノフィラメント表面に約０．０２重量部含有するＰＥＴモノフィラメントを得た。
【００７５】
このようにして得られたＰＥＩ−ＯＤＩを含む組成物を表面に含有するＰＥＴモノフィラメントについて、布粘着テープ水中剥離法による布粘着テープ剥離応力を測定した結果、４９１ｃＮ／２．５ｃｍであり、ガムピッチ汚れに対する防汚性の優れたものであった。
【００７６】
［比較実施例１］
実施例１において、ＰＥＩ−ＯＤＩ含有水性処理液の付与を省略した以外は、同様にして得られたＰＥＴモノフィラメントについて、実施例１と同様に布粘着テープ水中剥離法による布粘着テープ剥離応力を測定した結果、１４０２ｃＮ／２．５ｃｍと、実施例１に比較してはるかに高く、ガムピッチ汚れに対する防汚性の劣るものであった。
【００７７】
［実施例２］
実施例１において、ＰＥＴをＰＰＳに変更し、直径０．１８ｍｍの抄紙ワイヤー用および抄紙ドライヤーカンバス用ＰＰＳモノフィラメントとした以外は、実施例１と同様にＰＥＩ−ＯＤＩ含有水性処理液を付与することにより得られたＰＥＩ−ＯＤＩを含む組成物を表面に含有するＰＰＳモノフィラメントについて、上記と同様に布粘着テープ水中剥離法による布粘着テープ剥離応力を測定した結果、４７９ｃＮ／２．５ｃｍであり、ガムピッチ汚れに対する防汚性の優れたものであった。
【００７８】
［実施例３］
実施例１において、ＰＥＴをナイロン６に変更し、直径０．１８ｍｍの抄紙ワイヤー用ナイロン６モノフィラメントとした以外は、実施例１と同様にＰＥＩ−ＯＤＩ含有水性処理液を付与することにより得られたＰＥＩ−ＯＤＩを表面に含むナイロン６モノフィラメントについて、上記と同様に布粘着テープ水中剥離法による布粘着テープ剥離応力を測定した結果、４８５ｃＮ／２．５ｃｍであり、ガムピッチ汚れに対する防汚性の優れたものであった。
【００７９】
［比較実施例２］
実施例２において、ＰＥＩ−ＯＤＩ含有水性処理液の付与を省略した以外は、同様にして得られたＰＰＳモノフィラメントについて、実施例１と同様に布粘着テープ水中剥離法による布粘着テープ剥離応力を測定した結果、１３４９ｃＮ／２．５ｃｍと、実施例２に比較してはるかに高く、ガムピッチ汚れに対する防汚性の劣るものであった。
【００８０】
［比較実施例３］
実施例３において、ＰＥＩ−ＯＤＩ含有水性処理液の付与を省略した以外は、同様にして得られたナイロン６モノフィラメントについて、実施例１と同様に布粘着テープ水中剥離法による布粘着テープ剥離応力を測定した結果、９８４ｃＮ／２．５ｃｍと、実施例３に比較してはるかに高く、ガムピッチ汚れに対する防汚性の劣るものであった。
【００８１】
［実施例４］
次に示す組成のＰＶＡ−ＰＤＩを含有するトルエン溶液を調合した。
【００８２】
＜ＰＶＡ−ＰＤＩを含有するトルエン溶液の調合＞
ＰＶＡ−ＰＤＩである“アシオレジン”ＲＡ−９５（アシオ産業（株）製品）２４重量部、ペンタエリスリトールポリグリシジルエーテルである“デナコール”ＥＸ−４１１（ナガセ化成工業（株）製品）８重量部およびトルエン３９６８重量部を、防爆型攪拌装置付き溶解槽に入れ、撹拌混合することにより、ＰＶＡ−ＰＤＩを０．６重量％含有するトルエン溶液を得た。
【００８３】
実施例１において、ＰＥＩ−ＯＤＩを含有する水性処理液に代えて、上記のＰＶＡ−ＰＤＩを含有するトルエン溶液を使用し、巻き取る前の１５０℃、６秒間の熱処理を防爆型加熱炉で行った以外は、同様にして得られたＰＶＡ−ＰＤＩを表面に含む直径０．１８ｍｍの抄紙ワイヤー用および抄紙ドライヤーカンバス用ＰＥＴモノフィラメントについて、上記と同様に布粘着テープ水中剥離法による布粘着テープ剥離応力を測定した結果５４７ｃＮ／２．５ｃｍであり、ガムピッチ汚れに対する防汚性の優れたものであった。
【００８４】
実施例１〜４および比較実施例１〜３の結果から、本発明の炭素数８〜２０のアルキル基を側鎖に有するポリマを含む組成物を少なくとも表面に含有する防汚性繊維は、卓越したガムピッチ汚れに対する防汚性を有し、特にガムピッチ汚れが付着蓄積し易い抄紙ワイヤーおよび抄紙ドライヤーカンバスの構成素材として有用なものであることがわかる。
【００８５】
［実施例５］
水溶性ポリアミドであるカプロラクタムと2-アミノエチルピペラジンアジペートとの重縮合物を含む組成物を含有する水性処理液（以下、処理液［Ａ］という）を次の方法で調合した。
＜処理液［Ａ］の調合＞
カプロラクタムと2-アミノエチルピペラジンアジペートとの重縮合物ペレットであるＡＱナイロン  Ａ−７０（東レ（株）製品）０．５重量部と、蒸留水９９．４重量部とを攪拌機付き溶解槽に仕込み、２５℃で３時間攪拌してＡＱナイロン  Ａ−９０水溶液を得た。次いで、硬化剤としてソルビトールポリグリシジルエーテルである“デナコール”（登録商標）ＥＸ−６１４Ｂ（ナガセ化成工業（株）製品）０．１重量部を、上記したＡＱナイロン  Ａ−７０水溶液中に投入し、２５℃で３０分間攪拌することにより、ポリアミドであるカプロラクタムと2-アミノエチルピペラジンアジペートとの重縮合物を含む組成物を含有する処理液［Ａ］を得た。
【００８６】
上記した処理液［Ａ］を、公知の溶融紡糸法モノフィラメント製造装置のヒートセットゾーンの直前に設けたディップ槽に仕込んだ。
【００８７】
公知の方法で溶融重縮合し、更に固相重合することにより製造した〔η〕１．０５のＰＥＴチップを使用して、公知の方法で溶融紡糸・延伸し、延伸ゾーンから出たＰＥＴモノフィラメントを、上記の処理液［Ａ］が入ったディップ槽に導入することにより、ＰＥＴモノフィラメントに上記処理液［Ａ］を付与した。次いで、ディップ槽から出たモノフィラメントに付着した過剰な処理液をエアーワイパーで除去した後、このモノフィラメントをヒートセットゾーンに導入し、２４０℃で１．６秒間熱処理して、ポリアミドの反応硬化とモノフィラメントのヒートセットを同時に行い、続いて定法により油剤を付与しボビンに巻き取ることにより、ポリアミド反応硬化物を含む組成物をモノフィラメントの表面に約０．０２重量％含有する直径約０．１８ｍｍの抄紙ワイヤー用および抄紙ドライヤーカンバス用ＰＥＴモノフィラメントを得た。
【００８８】
このようにして得られたＰＥＴモノフィラメントについて、上記布粘着テープ水中貼付剥離法による布粘着テープ剥離応力を測定した結果、１１６ｃＮ／２．５ｃｍであり、ガムピッチ汚れに対する防汚性の優れたものであった。
【００８９】
［実施例６］
実施例５における処理液［Ａ］が含有するポリアミドを、カプロラクタムとポリエチレングリコールジアンモニウムアジペートとの重縮合物ペレットであるＡＱナイロン  Ｐ−７０（東レ（株）製品）に変更して調合した処理液（以下、処理液［Ｂ］という）を使用した以外は、実施例１と同様に行って、ポリアミド反応硬化物を含む組成物をモノフィラメントの表面に約０．０２重量％含有する直径約０．１８ｍｍのＰＥＴモノフィラメントを得た。
【００９０】
このようにして得られた抄紙ワイヤー用および抄紙ドライヤーカンバス用ＰＥＴモノフィラメントについて、上記布粘着テープ水中貼付剥離法による布粘着テープ剥離応力を測定した結果、１０１ｃＮ／２．５ｃｍであり、ガムピッチ汚れに対する防汚性の優れたものであった。
【００９１】
［実施例７］
実施例５における処理液［Ａ］が含有するポリアミドを、カプロラクタムと2-アミノエチルピペラジンアジペートおよび（ａ２）ポリエチレングリコールジアンモニウムアジペートとの重縮合物ペレットであるＡＱナイロン  Ｔ−７０（東レ（株）製品）に変更して調合した処理液（処理液［Ｃ］）を使用した以外は、実施例５と同様に行って、ポリアミド反応硬化物を含む組成物をモノフィラメントの表面に約０．０２重量％含有する直径約０．１８ｍｍの抄紙ワイヤー用および抄紙ドライヤーカンバス用ＰＥＴモノフィラメントを得た。
【００９２】
このようにして得られたＰＥＴモノフィラメントについて、上記布粘着テープ水中貼付剥離法による布粘着テープ剥離応力を測定した結果、１０９ｃＮ／２．５ｃｍであり、ガムピッチ汚れに対する防汚性の優れたものであった。
【００９３】
［実施例８］
実施例６における処理液［Ｂ］が含有する硬化剤のソルビトールポリグリシジルエーテルをメラミン樹脂であるＳｕｍｉｔｅｘ（登録商標）Ｒｅｓｉｎ  Ｍ−３（住友化学工業（株）製品，８０重量％水溶液）０．２重量部に変更して調合した処理液（処理液［Ｄ］）を使用した以外は、実施例６と同様に行って、ポリアミド反応硬化物を含む組成物をモノフィラメントの表面に約０．０２重量％含有する直径約０．１８ｍｍのＰＥＴモノフィラメントを得た。
【００９４】
このようにして得られたＰＥＴモノフィラメントについて、上記布粘着テープ水中貼付剥離法による布粘着テープ剥離応力を測定した結果、１０４ｃＮ／２．５ｃｍであり、ガムピッチ汚れに対する防汚性の優れたものであった。
【００９５】
［実施例９］
実施例６において、ＰＥＴモノフィラメントをＰＰＳモノフィラメントに変更し、直径０．１８ｍｍの抄紙ワイヤー用および抄紙ドライヤーカンバス用ＰＰＳモノフィラメントとした以外は、実施例６と同様に行って得たポリアミド反応硬化物を含む組成物をモノフィラメントの表面に約０．０２重量％含有するＰＰＳモノフィラメントについて上記布粘着テープ水中貼付剥離法による布粘着テープ剥離応力を測定した結果、１０３ｃＮ／２．５ｃｍであり、ガムピッチ汚れに対する防汚性の優れたものであった。
【００９６】
［実施例１０］
実施例６において、ＰＥＴをナイロン６に変更し、直径０．１８ｍｍの抄紙ワイヤー用ナイロン６モノフィラメントとした以外は、実施例６と同様に行って得たポリアミド反応硬化物を含む組成物をモノフィラメントの表面に約０．０２重量％含有するナイロン６製モノフィラメントについて布粘着テープ水中貼付剥離法による布粘着テープ剥離応力を測定した結果、１００ｃＮ／２．５ｃｍであり、ガムピッチ汚れに対する防汚性の優れたものであった。
【００９７】
実施例５〜１０および比較実施例１〜３の結果から、本発明の炭素数８〜２０のアルキル基を側鎖に有するポリマを含む組成物を少なくとも表面に含有する防汚性繊維は、卓越したガムピッチ汚れに対する防汚性を有し、特にガムピッチ汚れが付着蓄積し易い抄紙ワイヤーおよび抄紙ドライヤーカンバスの構成素材として有用なものであることがわかる。
【００９８】
【発明の効果】
以上説明したように、本発明の防汚性モノフィラメントは、卓越したガムピッチ汚れに対する防汚性を有するものであることから、パルプの漉き上げ工程で使用される織物抄紙ワイヤー、漉き揚げたパルプを搾水する工程で使用される抄紙プレスフェルト基布および搾水した湿紙やコーティング紙などを乾燥する抄紙ドライヤーカンバスなどの各種抄紙機用織物の構成素材用として有用であり、特に抄紙ワイヤーおよび抄紙ドライヤーカンバスの構成素材として好適である。